FR 2191998 A1 19740208 FR 7325079 A 19730709 La présente invention se rapporte à une feuille stratifiée pour l'empaquetage par pressage (EPP). Plus particulièrement, elle se rapporte à une matière en feuille composée d'une couche intérieure de polyoléfine haute densité et d'une ou plusieurs couches extérieures d'homopoiymère ou de copolymère de chlorure de vinyle et/ou d'acétate de vinyle. L'empaquetage par pressage, largement utilisé comme empaquetage léger et convenable pour des préparations pharmaceutiques en tablettes ou encapsulées ou pour des produits alimentaires, est une feuille de chlorure de polyvinyle ou d'acétate de vinyle, pourvue de multiples poches expansées dont chacune reçoit et maintient un objet à contenir, recouverte de feuille mince d'aluminium que on peut facilement rompre quand on appuie sur la poche pour pousser l'objet vers la feuille mince afin de le distribuer. D'ordinaire, la feuille mince de recouvrement est soudée à la partie plane, ctest-à-dire le restant des poches expansées, de la feuille ; la feuille mince d'aluminium peut être revêtue par du chlorure de polyvinyle, de l'acétate de polyvinyle ou leurs copolymères, afin d'améliorer la propriété d'adhérence de la feuille mince à la feuille stratifiée. Dans un tel agencement d'EPP, la feuille d'acétate ou de chlorure de polyvinyle a une résistance à l1mprégnation d'humidité relativement mauvaise, par comparaison avec une polyoléfine haute densité, et, si l'objet à contenir est très sensible à l'humidité et a besoin d'être convenablement protégé, une polyoléfine telle que du polyéthylène haute densité doit être substituée au chlorure de polyvinyle. Dans un tel cas, la feuille mince de recouvrement doit inévitablement être stratifiée avec un film de polyéthylène mince, afin de compenser la mauvaise propriété d'adhérence de la feuille mince revêtue sur la feuille de polyoléfine. Cependant, l'emploi de cette feuille mince stratifiée avec le film de polyéthylène provoquera une autre difficulté du fait que cette feuille mince a une résistance plutôt élevée à la rupture, par comparaison avec la feuille mince d'aluminium revêtue, et il y a aussi des plaintes constantes de la part des consommateurs en ce qui concerne les inconvénients de distribution. C'est, en conséquence, l'objet principal de la présente invention d'introduire une excellente matière d'empaquetage dans le domaine de la technique de 1'empaquetage. C'est un autre objet de la présente invention de fournir une feuille stratifiée pour ltEPP qui a à la fois la bonne résistan ce à l'imprégnation d'humidité d'une polyoléfine et la bonne résistance au passage de gaz que possède un polymère vinylique. C'est un autre objet de la présente invention de fournir une feuille stratifiée pour 1'EPP, qui a une forte transparence par comparaison avec la polyoléfine de la feuille de partie centrale. Ces objets et d'autres encore dans la présente invention et les avantages qui en découlent apparattront d'après les dessins ci-joints, la description détaillée suivante et les revendications. Selon la présente invention, on prévoit une feuille pour l'empaquetage par pressage, qui comprend une feuille de partie centrale en polyoléfine haute densité et une ou plusieurs feuilles extérieures d'homopolymère ou de copolymère dé chlorure de vinyle et/ ou d'acétate de vinyle, stratifiées sur l'une ou l'autre face ou sur les deux faces de la feuille de partie centrale. Par l'expression "polyoléfine haute densité", on indique qu'elle a une densité supérieure à 0,95 et comprend du polyéthylène et du polypropylène ordinairement translucides. L'homopolymère ou le copolymère de chlorure de vinyle et/ ou d'acétate de vinyle est fini sous forme de couche mince (environ 20 à 80 microns) et appliqué pour constituer une stratification avec la feuille de polyoléfine avant 11estampage pour former des poches. L'épaisseur de la couche stratifiée varie suivant la dimension de la poche estampée. Si l'épaisseur est insuffisante pour une poche de dimension particulière, la couche stratifiée peut être brûlée durant estampage. La couche mince peut être appliquée à l'une ou l'autre face ou aux deux faces de la feuille de polyoléfine, et la couche unique peut suffisamment satisfaire à l'objet de la présente invention, qui est d'améliorer la résistance au passage d'humidité et la propriété d'adhérence, grâce à la feuille mince de recouvrement. La feuille stratifiée ayant les couches vinyliques sur ses deux faces est cependant particulièrement avantageuse du fait qu'elle peut être convenablement protégée contre le gauchissement, qui peut se développer dans et en travers de la feuille durant 1' estampage, et elle a une excellente transparence. Dans la description de l'exemple de réalisation préférée, on se réfèrera maintenant aux dessins ci-joints, dans lesquels La figure 1 est une vue en plan d'un fragment de l'empaquetage par pressage, qui emploie la feuille de la présente invention ; et La figure 2 est une vue en coupe latérale du même fragment, prise le long de la ligne 2-2 de la figure 1. Sur les figures I et 2, la feuille de polyoléfine 1 est stratifiée avec une mince couche 3 du polymère vinylique et la feuille composée est estampée pour former des poches expansées afin de recevoir ou de maintenir un objet à contenir (non représenté). La couche de polymère vinylique 3 fait face à l'objet à contenir et à la feuille mince de recouvrement. La feuille de polyoléfine 1 peut être traitée par décharge ionique avant l'application, afin de faciliter l'opération d'adhérence où l'on utilise, par exemple un adhésif époxydé dit EPS 4Z7 (produit de durcissement : KW 40) disponible à la société dite Dai-nippon ink Co., Ltd., Japon, afin de stratifier la couche mince du polymère vinylique sur la feuille de polyoléfine centrale. La feuille mince de recouvrement 5 en aluminium est recouverte par un copolymère de chlorure de vinyle et d'acétate de vinyle, tel qu'indiqué par 6 d'une manière connue en soi, et est appliquée et mise à adhérer sur la couche de polymère vinylique 3 de la feuille estampée 1, ordinairement par soudure. La feuille stratifiée pour llEPP selon la présente invention possède la bonne résistance des polyoléfines au passage d'humidité et la bonne résistivité des polymères vinyliques au passage de gaz, ainsi qu'une transparence élevée, par comparaison avec la polyoléfine de la feuille centrale, et elle convient bien à l'em- paquetage et à l'emmagasinage de préparations pharmaceutiques qui sont très sensibles à l'oxydation et/ou à la détérioration. En outre, cette feuille pallie la nécessité d'avoir la feuille mince de recouvrement en aluminium stratifié de polyéthylène, au lieu de l'aluminium revêtu de polymère vinylique qui a été classiquement utilisé dans 1'EPP classique, ayant une couche revêtue d'ordinaire d'environ 5-8 microns pour faciliter la distribution par le consommateur. La présente invention n'est pas limitée aux exemples de réalisation qui viennent d'être décrits, elle est au contraire susceptible de variantes et de modifications qui apparattront à l'homme de l'art. REVENDICATIONS 1 - Feuille stratifiée pour l'empaquetage par pressage, caractérisée en ce qu'elle comprend une feuille centrale de polyoléfine haute densité et une ou plusieurs couches extérieures d' homopolymère ou de copolymère de chlorure de vinyle et/ou d'acétate te de vinyle, sur l'une ou autre face ou les deux faces de la feuille centrale. 2 - Feuille stratifiée selon la revendication 1, caractérisée en ce que la polyoléfine est un polyéthylène ayant une densité supérieure à environ 0,95. 3 - Feuille stratifiée selon la revendication 1, caractérisée en ce que la polyoléfine est un polypropylène ayant une densité supérieure à environ 0,90. 4 - Feuille stratifiée selon la revendication 1, caractérisée en ce que la couche extérieure du polymère vinylique a une épaisseur allant d'environ 20 microns à environ 80 microns. 5 - Empaquetage par pressage, caractérisé en ce qu'il comprend une feuille stratifiée de polyoléfine ayant une ou plusieurs couches extérieures dthomopolymère ou de copolymère de chlorure de vinyle et/ou d'acétate de vinyle, sur l'une ou l'autre face ou sur les deux faces, cette feuille stratifiée étant estampée pour former des poches pour enfermer un objet à empaqueter, et une feuille de recouvrement en aluminium revêtue par un copolymère de chlorure de vinyle et d'acétate de vinyle, appliquée et mise à adhérer sur la couche extérieure de la feuille stratifiée.